УЛЬТРАМЕЛКОЗЕРНИСТЫЙ МЕДНЫЙ СПЛАВ СИСТЕМЫ Cu-Cr И СПОСОБ ЕГО ПОЛУЧЕНИЯ

1. Ультрамелкозернистый медный сплав системы Cu-Cr, характеризующийся мелкодисперсными частицами выделений упрочняющей фазы размером менее 20 нм, отличающийся тем, что в структуре средний размер зерен имеет величину менее 500 нм, а количество зерен с большеугловыми границами составляет более 60%.
2. Способ получения ультрамелкозернистого медного сплава системы Cu-Cr, включающий нагрев, закалку, деформацию и старение, отличающийся тем, что закалку осуществляют с температуры 1020-1050°С, после чего осуществляют интенсивную пластическую деформацию при температуре 20-300°С с величиной накопленной деформации не менее 3 и последующее старение при температуре 400-500°С.
3. Способ по п.2, отличающийся тем, что интенсивную пластическую деформацию осуществляют кручением или равноканальным угловым прессованием, или равнокальным угловым прессованием по схеме «конформ».